АКТИВНЫЙ МАТЕРИАЛ ОТРИЦАТЕЛЬНОГО ЭЛЕКТРОДА, ОТРИЦАТЕЛЬНЫЙ ЭЛЕКТРОД И АККУМУЛЯТОР

1. Активный материал отрицательного электрода, включающий частицу сплава, содержащую:
компонент сплава, содержащий в атомных процентах состава, исключая кислород: Sn 13,0-40,0 ат.% и Si 6,0-40,0 ат.%, а остальное - Cu и примеси, и
кислород в количестве в диапазоне 0,50-3,00 мас.%;
при этом частица сплава содержит:
3
один вид или два вида фазы, выбранной из группы, состоящей из фазы со структурой D0 в обозначениях «Strukturbericht», в которой содержание Si составляет в диапазоне 0-5,0 ат.%, и δ-фазы, в которой содержание Si составляет в диапазоне 0-5,0 ат.%,
один вид или два вида фазы, выбранной из группы, состоящей из ε-фазы, в которой содержание Si составляет в диапазоне 0-5,0 ат.%, и η'-фазы, в которой содержание Si составляет в диапазоне 0-5,0 ат.%, и
x
фазу SiO (x=0,50-1,70); и
частица сплава имеет на дифракционной рентгенограмме пик с наибольшей интегральной интенсивностью дифракции в диапазоне 42,0-44,0 градуса дифракционного угла 2θ, при полуширине этого пика, составляющей в диапазоне 0,15-2,50 градуса.
x
2. Активный материал отрицательного электрода по п. 1, в котором средний диаметр частиц фазы SiO (x=0,50-1,70) составляет в диапазоне 3,0-90,0 нм по диаметру эквивалентной окружности.
3. Активный материал отрицательного электрода по п. 1, в котором компонент сплава дополнительно содержит, вместо части Cu один или более элементов, выбранных из группы, состоящей из Ti, V, Cr, Mn, Fe, Co, Ni, Zn, Al, B и C.
4. Активный материал отрицательного электрода по п. 2, в котором компонент сплава дополнительно содержит, вместо части Cu один или более элементов, выбранных из группы, состоящей из Ti, V, Cr, Mn, Fe, Co, Ni, Zn, Al, B и C.
5. Активный материал отрицательного электрода по п. 3, в котором компонент сплава содержит один или более элементов, выбранных из группы, состоящей из:
T - 2,00 ат.% или менее,
V - 2,00 ат.% или менее,
Cr - 2,00 ат.% или менее,
Mn - 2,00 ат.% или менее,
Fe - 2,00 ат.% или менее,
Co - 2,00 ат.% или менее,
Ni - 3,00 ат.% или менее,
Zn - 3,00 ат.% или менее,
Al - 3,00 ат.% или менее,
B - 2,00 ат.% или менее и
C - 2,00 ат.% или менее.
6. Активный материал отрицательного электрода по п. 4, в котором компонент сплава содержит один или более элементов, выбранных из группы, состоящей из:
Ti - 2,00 ат.% или менее,
V - 2,00 ат.% или менее,
Cr - 2,00 ат.% или менее,
Mn - 2,00 ат.% или менее,
Fe - 2,00 ат.% или менее,
Co - 2,00 ат.% или менее,
Ni - 3,00 ат.% или менее,
Zn - 3,00 ат.% или менее,
Al - 3,00 ат.% или менее,
B - 2,00 ат.% или менее и
C - 2,00 ат.% или менее.
7. Отрицательный электрод, который включает в себя активный материал отрицательного электрода по любому из пп. 1-6.
8. Аккумулятор, который включает в себя отрицательный электрод по п. 7.